УСТАНОВКА ДЛЯ ПЛАВКИ МАГНИЕВОГО ЛОМА

Полезная модель относится к вторичной цветной металлургии, конкретно, к установкам для плавки магнийсодержащего кускового лома.
Известна установка для плавки магниевого лома [О.А.Лебедев. Производство магния электролизом. М. Металлургия, 1988, 288 с], включающая печь с солевым обогревом, газоход и корзины для лома.
В печи наплавляется смесь хлоридов магния, калия, натрия и бария. В корзины загружается кусковой лом, перед погружением в расплав корзины с ломом выдерживаются над раскрытым загрузочным люком печи для удаления влаги и прогрева. Подогрев корзины может осуществляться также в отдельных печах, что сопряжено с дополнительным расходом энергии. В то же время с газами санитарно-технического отсоса подается до 30-40 кВт тепла в час с температурой 100-350°С.
Целью полезной модели является такая компоновка установки, которая позволила бы рационально использовать тепловые выделения печи для прогрева лома.
Цель достигается тем, что газоход печи после выхода из печи образует камеру, в которой расположены направляющие для установки в них корзины с ломом, причем газоход перед камерой оборудован регулирующей заслонкой, а камера укрыта съемной крышкой.
На рисунке показаны печь 1 с перекрытием 2 и газоходом 3, оборудованным регулирующей заслонкой 4, камера 5 с направляющими 8 и крышкой 6, корзины с ломом 7.
Установка работает следующим образом: прикрывают заслонку 4, открывают крышку 6, устанавливают в камеру 5 корзину с ломом 7, закрывают крышку 6, открывают заслонку 4. Температура соли в печи 680-
750°С, температура газа на выходе из печи 200-350°С. Проходя через перфорированные корзины с уложенными в них кусками лома, газ нагревает лом, уходя далее к дымососу. Нагретый до температуры 200-350°С лом можно без дополнительного прогрева погружать в расплав. Практика показывает, что корзина весом 300-500 кг прогревается за 1,5-2 часа.